(57)【要約】【課題】製造コストの増加や生産性の低下を招くことなく、高品質なＧａＮ薄膜を容易に得ることができる気相成長装置を提供する。【解決手段】原料ガス導入部１４及びガス排出部１５を備えたチャンバー１１内に、サセプタ１３で保持したサファイア基板２２を配置し、該基板を加熱するとともに、原料ガス導入部からガス排出部に向けてチャンバー内に原料ガスを導入し、チャンバー内で原料ガスを反応させて基板面にＧａＮ薄膜を形成する気相成長装置において、基板のガス流れ方向上流側で、原料ガスに接触する部材、例えば、石英中央カバー１８、サセプタカバー２０、プレートリング２１、チャンバー１１の天井板１１ａの少なくともいずれか一つの部材のガス接触面をガリウム化合物で形成する。【選択図】図１
2014135412.tif 000002
【特許請求の範囲】
【請求項１】
原料ガス導入部及びガス排出部を備えたチャンバー内に、サセプタで保持したサファイア基板を配置し、該基板を加熱するとともに、前記原料ガス導入部からガス排出部に向けてチャンバー内に原料ガスを導入し、チャンバー内で原料ガスを反応させて前記基板面にＧａＮ薄膜を形成する気相成長装置において、前記基板のガス流れ方向上流側で、前記原料ガスに接触する部材のガス接触面をガリウム化合物で形成した気相成長装置。
【請求項２】
前記ガリウム化合物がＧａＮである請求項１記載の気相成長装置。
【請求項３】
ガス接触面をガリウム化合物で形成した部材が、前記サファイア基板に対向する側に配置される部材である請求項１又は２記載の気相成長装置。
【発明の詳細な説明】
【技術分野】
【０００１】
本発明は、気相成長装置に関し、詳しくは、サファイア基板にＧａＮ（窒化ガリウム）の薄膜を気相成長させる気相成長装置に関する。
【背景技術】
【０００２】
窒化物半導体の一つであるＧａＮ半導体を製造する装置は、例えば、石英製のチャンバー内にサファイア製の基板を配置して該基板を所定の温度に加熱するとともに、前記チャンバー内に、原料ガスとしてトリメチルガリウムとアンモニアとを導入し、該原料ガスを前記基板の表面付近で反応させることにより、基板の表面にＧａＮを気相成長させて窒化ガリウム半導体を形成する。
【０００３】
このような気相成長装置では、原料ガスの状態や基板温度等の成膜条件の最適化だけでなく、各成膜時における成膜条件の均一性を確保することも重要な問題であった。このため、新品あるいは洗浄後のチャンバーを使用する際に、チャンバー内に原料ガスを導入してチャンバー内の原料ガスに接触する面を意図的に汚れた状態にすること、いわゆるプリコートを行うことによって各成膜時における成膜条件の均一化を図ったり、逆に、成膜後にチャンバーを洗浄して常に正常な状態にすることによって各成膜時における成膜条件の均一化を図ったりすることが行われている（例えば、特許文献１参照。）。
【先行技術文献】
【特許文献】
【０００４】
【特許文献１】特開２００８−２６２９６７号公報
【発明の概要】
【発明が解決しようとする課題】
【０００５】
しかし、プリコートを行うためには、原料ガスの無駄が発生するだけでなく、プリコートを行っている間は成膜操作を行えないため、製造コストの増加や生産性の低下を招いてしまう。また、各成膜操作毎に清浄なチャンバーを使用するためには、成膜操作後のチャンバーを取り外して清浄なチャンバーに交換する手間が掛かり、チャンバー交換に要する時間も必要であり、生産性の低下を招いてしまう。
【０００６】
そこで本発明は、製造コストの増加や生産性の低下を招くことなく、高品質なＧａＮ薄膜を容易に得ることができる気相成長装置を提供することを目的としている。
【課題を解決するための手段】
【０００７】
上記目的を達成するため、本発明の気相成長装置は、原料ガス導入部及びガス排出部を備えたチャンバー内に、サセプタで保持したサファイア基板を配置し、該基板を加熱するとともに、前記原料ガス導入部からガス排出部に向けてチャンバー内に原料ガスを導入し、チャンバー内で原料ガスを反応させて前記基板面にＧａＮ薄膜を形成する気相成長装置において、前記基板のガス流れ方向上流側で、前記原料ガスに接触する部材のガス接触面をガリウム化合物で形成したことを特徴としている。
【０００８】
さらに、本発明の気相成長装置は、前記ガリウム化合物がＧａＮであること、ガス接触面をガリウム化合物で形成した部材が、前記サファイア基板に対向する側に配置される部材であることを特徴としている。
【発明の効果】
【０００９】
本発明の気相成長装置によれば、原料ガス導入部から導入した原料ガスを、ガス接触面がガリウム化合物で形成された部材に接触させることにより、サーマルクリーニング工程にてサファイア基板上にＧａが飛散することで成膜条件が安定化し、結晶性や表面モフォロジーが良好なＧａＮ薄膜を得ることができる。
【図面の簡単な説明】
【００１０】
【図１】本発明の気相成長装置の一形態例を示す断面正面図である。
【図２】図１のII−II矢視図である。
【図３】実験結果を示すもので、成膜操作回数と測定したＦＷＨＭとの関係を示す図である。
【発明を実施するための形態】
【００１１】
図１及び図２は、本発明を、自公転型の気相成長装置に適用した一形態例を示すもので、本形態例に示す気相成長装置は、石英ガラス製の偏平円筒状のチャンバー１１内に、チャンバー１１の底面部分を貫通した支持軸１２により円盤状のサセプタ１３を支持し、前記支持軸１２の上部に、放射状に原料ガスを流出させる原料ガス導入部１４を設けるとともに、チャンバ１１の外周部にガス排出部１５を設けている。
【００１２】
サセプタ１３の下方には、支持軸１２を囲むようにしてヒーター１６が設けられ、ヒーター１６の周囲にはリフレクター１７が設けられている。サセプタ１３の上面には、内周側に石英中央カバー１８が、該石英中央カバー１８の外周側に、複数の収容部１９を周方向に等間隔で形成したサセプタカバー２０が、それぞれ着脱可能な状態で載置され、前記収容部１９に、プレートリング２１を介してサファイア基板２２がそれぞれ支持されている。
【００１３】
そして、前記原料ガス導入部１４と前記サファイア基板２２との間、すなわち、サファイア基板２２のガス流れ方向上流側で、原料ガス導入部１４からチャンバー１１内に導入された原料ガスが接触する部材、本形態例では、前記石英中央カバー１８、前記サセプタカバー２０、プレートリング２１、チャンバー１１の天井板１１ａの少なくともいずれか一つの部材のガス接触面を、ガリウム化合物で形成している。
【００１４】
ガス接触面をガリウム化合物で形成する部材は、ガス接触面の全てをガリウム化合物で形成してもよいが、ガス接触面の一部だけをガリウム化合物で形成してもよい。ガリウム化合物の厚さは任意であるが、耐久性などを考慮すると、１０ｎｍ以上の厚さに形成することが好ましい。また、ガス接触面へのガリウム化合物の形成は、任意の方法で行うことが可能であるが、例えば、前述のプリコートと同じ操作で部材表面にＧａＮの薄膜を形成することができる。
【００１５】
ガリウム化合物としては、各種の化合物を使用することが可能であり、ＩｎＧａＮやＡｌＧａＮも仕様できるが、部品表面をガリウム化合物で形成する際の操作性や経済性を考慮すると、ＧａＮが最適である。また、ガス接触面をガリウム化合物で形成する部材は、パーティクルの発生を防止するための部材交換作業を考慮すると、サファイア基板２２に対向する位置に配置される天井板１１ａであることが好ましい。
【００１６】
このように、サファイア基板２２のガス流れ方向上流側における原料ガス導入部１４とサファイア基板２２との間の部材のガス接触面をＧａＮで形成することにより、原料ガスを導入して成膜する前に行われる、水素を含む雰囲気で１０００℃以上まで加熱するサーマルクリーニングの工程で、ＧａＮで形成したガス接触面からサファイア基板上にＧａが飛散することで、一般的な成膜条件でサファイア基板２２にＧａＮ薄膜を気相成長させた場合でも、得られるＧａＮ薄膜におけるＧａＮの結晶性を大幅に向上させることができ、表面モフォロジーも良好なものとすることができる。
【００１７】
また、一部の部材表面をＧａＮで形成した場合、例えば、天井板１１ａのガス接触面をＧａＮで形成した場合、他の石英中央カバー１８、サセプタカバー２０及びプレートリング２１は、パーティクルの発生を防止するため、適宜清浄な部材に交換すればよく、各成膜操作毎に清浄な部材に交換してもよい。
【００１８】
ここで、同一構成の気相成長装置を使用し、天井板１１ａの内周側にＧａＮ膜を３．５μｍの厚さで形成し、３回の成膜操作毎に他の部材を清浄な部材に交換してＧａＮ薄膜の成膜操作を繰り返した場合（実施例）と、天井板を含めて毎回清浄な部材に交換して成膜操作を繰り返した場合（比較例）とで、得られたＧａＮ薄膜のＸ線半値幅（ＦＷＨＭ）を測定した。なお、天井板１１ａのＧａＮの有無以外、温度条件等の成膜条件は全て同一としている。１回目の成膜操作から５回目の成膜操作で得られたＧａＮ薄膜のＸ線半値幅を測定し、実施例における測定結果を黒三角印で、比較例における測定結果を黒菱形印で、それぞれ図３に示す。図３から明らかなように、Ｘ線半値幅の値が小さくなり、良好なＧａＮ薄膜が得られていることがわかる。
【００１９】
また、従来例では、各成膜操作の間に３０分の部材交換作業が必要であるのに対し、本実施例では、３回目と４回目との間に３０分の部材交換作業を行っただけであり、１回の成膜操作に要する時間を６時間とすると、ＧａＮ薄膜の成膜操作における装置稼働率を１０％以上向上させることができる。
【００２０】
なお、気相成長装置における基板の支持構造は任意であり、従来から広く知られている自公転型、公転型、自転型、横型、縦型といった各種構造に対しても、本発明を適用することが可能である。
【符号の説明】
【００２１】
１１…チャンバー、１１ａ…天井板、１２…支持軸、１３…サセプタ、１４…原料ガス導入部、１５…ガス排出部、１６…ヒーター、１７…リフレクター、１８…石英中央カバー、１９…収容部、２０…サセプタカバー、２１…プレートリング、２２…サファイア基板
【図１】
2014135412.tif 000003
【図２】
2014135412.tif 000004
【図３】
2014135412.tif 000005